(57)【特許請求の範囲】
【請求項１】
（Ａ）一般式（１）
【化１】
0004288796.tif 000009
（式中、Ｒ１は二価の有機基、Ｒ２は四価の有機基を示す）で表される構造単位を有するポリアミド誘導体、（Ｂ）放射線照射により酸を発生する化合物、（Ｃ）酸の作用により上記一般式（１）で表される構造単位を有するポリアミド誘導体を架橋し得る化合物を含有してなり、前記（Ｃ）成分は、分子内に２個以上のメチロール基またはアルコキシメチル基を有するフェノール誘導体であって、その添加量は前記（Ａ）成分１００重量部に対して３〜７０重量部であることを特徴とするネガ型感光性樹脂組成物。
【請求項２】
前記（Ａ）成分１００重量部に対して、前記（Ｂ）成分０．０１〜５０重量部、前記（Ｃ）成分３〜７０重量部を含有することを特徴とする請求項１記載のネガ型感光性樹脂組成物。
【請求項３】
前記（Ｃ）成分が、次の構造：
【化２】
0004288796.tif 000010
（式中、Ｘは１〜４価の炭素数１〜２０の炭化水素基でＯＨ等の置換基を有していてもよい基であり、個々のＲは各々独立に水素原子又は炭素数１〜６のアルキル基であり、個々のｍは各々独立に１〜３の整数であり，個々のｎは各々独立に０〜３の整数であり、ｋは１〜４の整数である）で示されるものであることを特徴とする請求項１又は２記載のネガ型感光性樹脂組成物。
【請求項４】
前記（Ｂ）成分が、ジアリールヨードニウム塩であることを特徴とする請求項１から請求項３のうち、いずれか１項に記載のネガ型感光性樹脂組成物。
【請求項５】
請求項１から請求項４のうち、いずれか１項に記載のネガ型感光性樹脂組成物を支持基板上に塗布し乾燥する工程、露光する工程、アルカリ水溶液を用いて現像する工程を含むことを特徴とするパターンの製造法。
【請求項６】
請求項５記載のパターンの製造法により得られるパターンを表面保護膜又は層間絶縁膜として有してなることを特徴とする電子部品。
【発明の詳細な説明】
【０００１】
【発明の属する技術的分野】
本発明は感光性を有するポリベンゾオキサゾール前駆体を含有する耐熱性ネガ型感光性樹脂組成物、これを用いたパターンの製造法及び電子部品に関する。
【０００２】
【従来の技術】
従来、半導体素子の表面保護膜、層間絶縁膜には優れた耐熱性と電気特性、機械特性等を併せ持つポリイミド樹脂が用いられている。しかし近年半導体素子の高集積化、大型化が進む中、封止樹脂パッケージの薄型化小型化の要求がありＬＯＣ（リード・オン・チップ）や半田リフローによる表面実装などの方式が取られてきており、これまで以上に機械特性、耐熱性等に優れたポリイミド樹脂が必要とされるようになってきた。
【０００３】
一方、ポリイミド樹脂自身に感光特性を付与した感光性ポリイミドが用いられてきているが、これを用いるとパターン作成工程が簡略化でき、煩雑な製造工程の短縮が行えるという特徴を有するが、現像の際にＮ‐メチルピロリドン等の有機溶剤を必要とするため、最近では、アルカリ水溶液で現像ができるポジ型の感光性樹脂の提案がなされている。例えば、ポリアミド酸にアミノ基、アミド基、ウレタン基等を有する化合物を混合し、光開始剤の存在下露光後加熱する方法（特開平６−２８９６２６号公報）、ポリアミド酸とフェノール性水酸基を有するアミン化合物との塩にキノンジアジドを混合する方法（特開平６−１６１１０２号公報）、ポリアミド酸にニフェジピン等の塩基発生剤を混合する方法（特開平５−５９９５号公報）などポリアミド酸をベースとしたものがあるが、これらのものは良好な現像性を示すものの露光部と未露光部の溶解度差が取り難く、現像時の未露光部の膜減りが大きい。また系中の遊離のカルボン酸やカルボン酸塩が存在するため、保存安定性に乏しく取り扱い上問題がある。
【０００４】
一方これに対し、保存安定性において優れるポリアミド酸エステルを用いたものが提案されている。例えば、ポリイミド前駆体にエステル結合を介してオルトニトロベンジル基を導入する方法（特開平１−５９５７１号公報）が提案されているが、これはオルトニトロベンジル基が主にＤｅｅｐ  ＵＶ域（＜３００ｎｍ）に対して感度を持つため、当業界で専ら使用されている超高圧水銀灯ｉ線（３６５ｎｍ）に対しては、感度が不十分であり実用露光領域では十分なパターンが得られないという問題がある。
【０００５】
また、ポリベンゾオキサゾール前駆体にジアゾナフトキノン化合物を混合したもの（特開平１−４６８６２号公報）や、ポリアミド酸にエステル結合を介してフェノール部位を導入したもの（特開平１０−３０７３９３号公報）等、カルボン酸の代わりにフェノール性水酸基を導入したものがあるが、これらのものは現像性が不十分であり未露光部の膜減りや樹脂の基材からの剥離が起こる。また、こうした現像性、接着の改良を目的に、シロキサン部位をポリマー骨格中に有するポリアミド酸を混合したもの（特開平４−３１８６１号公報、特開平４−４６３４５号公報）が提案されているが、上述のごとくポリアミド酸を用いるため保存安定性が悪化する。またこれらのものは、酸発生剤として芳香環を多数含むジアゾキノン化合物を用いるため、熱硬化後の機械物性を著しく低下させると言う問題があり、実用レベルの材料とは言い難いものである。
【０００６】
【発明が解決しようとする課題】
本発明は、ポリベンゾオキサゾール前駆体に、放射線の照射により酸を発生する化合物と、酸の作用で前記ポリベンゾオキサゾール前駆体を架橋し得る化合物を配合することによって、従来からのフォトレジストが有する前記課題を解決し、感光性を付与するポリベンゾオキサゾール前駆体がいかなる構造であっても充分に対応でき、しかも感度や解像度も良好な耐熱性ネガ型感光性樹脂組成物を提供するものである。
【０００７】
また本発明は上記組成物の使用により、感度、解像度および耐熱性に優れ、良好な形状のパターンが得られるパターンの製造法を提供するものである。
また、本発明は、良好な形状と特性のパターンを有することにより、信頼性の高い電子部品を提供するものである。
【０００８】
【課題を解決するための手段】
本発明は、（Ａ）一般式（１）
【化３】
0004288796.tif 000002
（式中、Ｒ１は二価の有機基、Ｒ２は四価の有機基を示す。）で表される構造単位を有するポリアミド誘導体、（Ｂ）放射線照射により酸を発生する化合物、（Ｃ）酸の作用により上記一般式（１）で表される構造単位を有するポリアミド誘導体を架橋し得る化合物を含有してなり、前記（Ｃ）成分は、分子内に２個以上のメチロール基またはアルコキシメチル基を有するフェノール誘導体であって、その添加量は前記（Ａ）成分１００重量部に対して３〜７０重量部であるネガ型感光性樹脂組成物に関する。
【０００９】
また本発明は、前記（Ａ）成分１００重量部に対して、前記（Ｂ）成分０．０１〜５０重量部、前記（Ｃ）成分３〜７０重量部を含有するネガ型感光性樹脂組成物に関する。
また本発明は、前記（Ｃ）成分が、次の構造：
【化４】
0004288796.tif 000003
（式中、Ｘは１〜４価の炭素数１〜２０の炭化水素基でＯＨ等の置換基を有していてもよい基であり、個々のＲは各々独立に水素原子又は炭素数１〜６のアルキル基であり、個々のｍは各々独立に１〜３の整数であり，個々のｎは各々独立に０〜３の整数であり、ｋは１〜４の整数である）で示されるものであるネガ型感光性樹脂組成物に関する。
【００１０】
また本発明は、前記（Ｂ）成分が、ジアリールヨードニウム塩であるネガ型感光性樹脂組成物に関する。
また本発明は、前記のネガ型感光性樹脂組成物を支持基板上に塗布し乾燥する工程、露光する工程、アルカリ水溶液を用いて現像する工程を含むパターンの製造法に関する。
さらに本発明は、前記のパターンの製造法により得られるパターンを表面保護膜又は層間絶縁膜として有してなる電子部品に関する。
【００１１】
【発明の実施の形態】
本発明の組成物において、（Ａ）成分はポリオキサゾール前駆体であり、上記一般式（１）にて示される構造単位を有するポリアミド誘導体である。その一般式（１）中のＲ１は、具体的にはベンゼン、ナフタレン、ペリレン、ビフェニル、ジフェニルエーテル、ジフェニルスルホン、ジフェニルプロパン、ジフェニルヘキサフルオロプロパン、ベンゾフェノンなどの骨格を有する二価の芳香族炭化水素残基、または、ブタン、シクロブタンなどの骨格を有する二価の脂肪族炭化水素残基が典型的な例として例示されるが、これらに限定されるものではない。炭素原子数としては、４〜３０が好ましい。好ましい基としてはフェニル、ビフェニル、ジフェニルエーテル、ジフェニルヘキサフルオロプロパンである。なお、必要に応じて、ポリアミド誘導体の分子中に、Ｒ１として上記にて例示した基の二種類以上を含有させることもできる。
【００１２】
上記一般式（１）にて示される構造単位中のＲ２は、具体的にはジフェニル、ジフェニルエーテル、ジフェニルチオエーテル、ベンゾフェノン、ジフェニルメタン、ジフェニルプロパン、ジフェニルヘキサフルオロプロパン、ジフェニルスルホキシド、ジフェニルスルホン、ビフェニル、ベンゼンなどの骨格を有する四価の芳香族炭化水素残基が好ましく、これらを用いることにより、ポリベンゾオキサゾール前駆体を製造することができる。この炭素原子数としては、６〜３０が好ましい。好ましい基としてはジフェニルヘキサフルオロプロパン、ジフェニルエーテル、ビフェニルである。なお、必要に応じてＲ２として上記にて例示した基の二種類以上を含有させることもできる。
【００１３】
また本発明において、上記ポリアミド誘導体は、下記一般式（２）で示されるジカルボン酸、下記一般式（３）で示されるジアミノ化合物を原料の一部として用いることにより製造できる。
【００１４】
【化５】
0004288796.tif 000004
（式中、Ｒ１は一般式（１）と同じ）
【００１５】
【化６】
0004288796.tif 000005
（式中、Ｒ２は一般式（１）と同じ）
【００１６】
前記ポリアミド誘導体は、例えば以下の方法で得ることができる。
前記一般式（２）にて示されるジカルボン酸をＮ‐メチルピロリドン、γ‐ブチロラクトン、Ｎ，Ｎ‐ジメチルアセトアミド、ジメチルスルホキシドなどの有機溶媒中にて塩化チオニルなどのハロゲン化剤を用いてハロゲン化した後に、前記一般式（３）にて示されるジアミノ化合物とピリジンなどの適当な触媒の存在下で、前記と同様の有機溶媒中で反応させる。
【００１７】
前記方法にて得られたポリアミド誘導体を、水、メタノール、エタノール、プロピルアルコール、アセトンなどの貧溶媒中で結晶化させ、ろ別、乾燥することで、前記一般式（１）で示される構造単位を有するポリベンゾオキサゾール前駆体を得ることができる。
【００１８】
本発明の前記一般式（１）で示される構造単位を有するポリアミド誘導体においては、その一部に前記一般式（１）で示される構造単位以外の構造単位を有していてもよい。この構造単位を有する場合、全構造単位に対して、その割合は５０モル％以下であることが好ましく、０．１〜５０モル％であることがより好ましい。
（Ａ）成分のポリアミド誘導体（ポリオキサゾール前駆体）の分子量に特に制限はないが、一般に重量平均分子量で１０，０００〜２００，０００であることが好ましい。なお、分子量は、ＧＰＣ（ゲル・パーミエーション・クロマトグラフィー）で測定し、ポリスチレン換算で算出することができる。
【００１９】
本発明の組成物において、（Ａ）成分として用いるポリアミド誘導体１００重量部に対して、（Ｂ）成分として用いる放射線照射により酸を発生する化合物（以下、酸発生剤とする）の量は、感光時の感度、解像度を良好とするために０．０１〜５０重量部とすることが好ましく、５〜１５重量部とすることがより好ましい。
【００２０】
本発明に使用する酸発生剤（Ｂ）は、紫外線の如き活性光線の照射によって酸性を呈すると共に、その作用により、（Ｃ）成分である架橋剤と、（Ａ）成分であるポリアミド誘導体とを架橋せしめる作用を有する。
（Ｂ）成分の具体的な化合物としては、ジアリールスルホニウム塩、トリアリールスルホニウム塩、ジアルキルフェナシルスルホニウム塩、ジアリールヨードニウム塩、トリクロロメチル‐ｓ‐トリアジン類、アリールジアゾニウム塩、芳香族テトラカルボン酸エステル類、芳香族スルホン酸エステル類、ニトロベンジルエステル類、芳香族スルファミド類、ナフトキノンジアジド‐４‐スルホン酸エステル類などが用いられる。このような化合物は必要に応じて２種類以上併用したり、他の増感剤と組合せて使用することができる。
なかでもジアリールヨードニウム塩が、未露光部に適度な溶解阻止効果が期待できるので好ましい。
【００２１】
本発明の組成物においては、前記（Ａ）成分及び（Ｂ）成分と共に、（Ｃ）酸の作用により（Ａ）成分を架橋し得る化合物（以下、架橋剤とする）を用いる。
架橋剤（Ｃ）としては、分子内に２個以上のメチロール基、アルコキシメチル基（アルコキシ基の好ましい炭素数１〜６）、エポキシ基またはビニルエーテル基を有し、これらの基が芳香環（ベンゼン環等）に結合している構造を有する化合物や、Ｎ位がメチロール基及び／又はアルコキシメチル基で置換されたメラミン樹脂、尿素樹脂などが好ましいものとして挙げられる。
【００２２】
より具体的には、レゾール型フェノール樹脂、エポキシ化されたノボラック型フェノール樹脂、Ｎ−メチロールメラミン、メラミン樹脂、ベンゾグアナミン樹脂、グリコールウリル樹脂、尿素樹脂、アルコキシメチル化メラミン樹脂、アルコキシメチル化ベンゾグアナミン樹脂、アルコキシメチル化グリコールウリル樹脂、アルコキシメチル化尿素樹脂を挙げることができる。さらに、「架橋剤ハンドブック」（山下晋三、金子東助著、大成社(Ａ)）に記載されている化合物も好ましい。
【００２３】
特に分子内に２個以上のメチロール基またはアルコキシメチル基を有するフェノール誘導体（フェノール類、フェノール樹脂類）は、画像形成した際の画像部の強度が良好であり好ましい。これらの架橋剤は単独で使用しても良く、また２種類以上を組み合わせて使用しても良い。
このような化合物の好ましい例としては、例えば次の構造を有するものがあげられる。
【化７】
0004288796.tif 000006
（式中、Ｘは１〜４価の炭素数１〜２０の炭化水素基でＯＨ等の置換基を有していてもよい基であり、個々のＲは各々独立に水素原子又は炭素数１〜６のアルキル基であり、個々のｍは各々独立に１〜３の整数であり，個々のｎは各々独立に０〜３の整数であり、ｋは１〜４の整数である）
【００２４】
前記アルコキシメチル基を有するフェノール誘導体は、対応するメチロール基を有するフェノール誘導体とアルコールを酸触媒下で反応させることによって得ることができる。この際、樹脂化やゲル化を防ぐために、反応温度を１００℃以下で行うことが好ましい。具体的には、欧州特許公開６３２００３号公報等に記載されている方法等にて合成することができる。
【００２５】
また、アルコキシメチル化メラミン樹脂、アルコキシメチル化ベンゾグアナミン樹脂、アルコキシメチル化グリコールウリル樹脂、アルコキシメチル化尿素樹脂等も好ましく、これらは、公知のメチロール化メラミン樹脂、メチロール化ベンゾグアナミン樹脂、メチロール化尿素樹脂のメチロール基をアルコキシメチル基に変換することにより得られる。
【００２６】
（Ｃ）架橋剤の量は、（Ａ）成分１００重量部に対して、感光時の感度、解像度を良好とするために３〜７０重量部とすることが好ましく、１０〜６５重量部とすることがより好ましい。添加量が３重量部より少ないと架橋が不十分で、パターンニングが困難となる傾向があり、７０重量部を超えるとキュア後の機械物性を低下させる傾向がある。
【００２７】
本発明におけるネガ型感光性樹脂組成物には、必要により密着性付与のための有機ケイ素化合物、シランカップリング剤、レベリング剤等の密着性付与剤を添加してもよい。これらの例としては、例えば、γ‐アミノプロピルトリメトキシシラン、γ‐アミノプロピルトリエトキシシラン、ビニルトリエトキシシラン、γ‐グリシドキシプロピルトリエトキシシラン、γ‐メタクリロキシプロピルトリメトキシシラン、尿素プロピルトリエトキシシラン、トリス（アセチルアセトネート）アルミニウム、アセチルアセテートアルミニウムジイソプロピレートなどが挙げられる。
密着性付与剤を用いる場合は、（Ａ）成分１００重量部に対して、０．１〜２０重量部が好ましく、０．５〜１０重量部がより好ましい。
【００２８】
本発明においてはこれらの成分を溶剤に溶解し、ワニス状にして使用することができる。溶剤としては、Ｎ‐メチル‐２‐ピロリドン、γ‐ブチロラクトン、Ｎ，Ｎ‐ジメチルアセトアミド、ジメチルスルホキシド、２‐メトキシエタノール、ジエチレングリコールジエチルエーテル、ジエチレングリコールジブチルエーテル、プロピレングリコールモノメチルエーテル、ジプロピレングリコールモノメチルエーテル、プロピレングリコールモノメチルエーテルアセテート、乳酸メチル、乳酸エチル、乳酸ブチル、メチル‐１，３‐ブチレングリコールアセテート、１，３‐ブチレングリコールアセテート、シクロヘキサノン、シクロペンタノン、テトラヒドロフランなどがあり、単独でも混合して用いてもよい。
【００２９】
本発明のネガ型感光性樹脂組成物を使用し、パターンを製造する方法は、まず該組成物を適当な支持体、例えば、シリコンウエハ、セラミック、アルミ基板などに塗布する。塗布方法としてはスピンナーを用いた回転塗布、スプレーコータを用いた噴霧塗布、浸漬、印刷、ロールコーティングなどが挙げられる。次に好ましくは６０〜１２０℃でプリベークして塗膜を乾燥後、所望のパターン形状に放射線、化学線を照射することができる。放射線、化学線としてはＸ線、電子線、紫外線、可視光線などが使用できるが、２００ｎｍ〜５００ｎｍの波長のものが好ましい。ｇ線、ｉ線などの単色光を用いることもできる。次に好ましくは５０〜１５０℃で加熱を行い、照射部表層部に発生した酸を底部にまで拡散させる。次に現像して未照射部を溶解除去することによりパターンを得ることができる。
【００３０】
現像液としては、水酸化ナトリウム、水酸化カリウム、炭酸ナトリウム、珪酸ナトリウム、メタ珪酸ナトリウム、アンモニアなどの無機アルカリ類、エチルアミン、ｎ−プロピルアミンなどの一級アミン類、ジエチルアミン、ジ−ｎ−プロピルアミンなどの二級アミン類、トリエチルアミン、メチルジエチルアミンなどの三級アミン類、ジメチルエタノールアミン、トリエタノールアミンなどのアルコールアミン類、テトラメチルアンモニウムヒドロキシド、テトラエチルアンモニウムヒドロキシドなどの、四級アンモニウム塩などのアルカリ水溶液、および、これに水溶性有機溶媒や界面活性剤を適当量添加した水溶液を好適に使用することができる。
【００３１】
現像方法としてはスプレー、パドル、浸漬、超音波などの方式が可能である。次に現像によって形成したパターンをリンスすることができる。リンス液としては蒸留水を使用することができる。次に加熱処理を行い、耐熱性に富む最終パターンを得ることができる。
【００３２】
本発明の感光性樹脂組成物は、半導体装置や多層配線板などの電子部品に使用することができ、具体的には、半導体装置の表面保護膜や層間絶縁膜、多層配線板の層間絶縁膜などの形成に使用することができる。本発明の半導体装置は、前記組成物を用いて形成される表面保護膜や層間絶縁膜を有すること以外は特に制限されず、様々な構造をとることができる。
【００３３】
本発明の半導体装置製造工程の一例を以下に説明する。
図１は多層配線構造の半導体装置の製造工程図である。図において、回路素子を有するＳｉ基板などの半導体基板は、回路素子の所定部分を除いてシリコン酸化膜などの保護膜２などで被覆され、露出した回路素子上に第一導体層が形成されている。前記半導体基板上にスピンコート法などで層間絶縁膜４が形成される（工程（ａ））。
【００３４】
次に塩化ゴム系、フェノールノボラック系等の感光性樹脂層５が前記層間絶縁膜４上にスピンコート法で形成され、公知の写真食刻技術によって所定部分の層間絶縁膜４が露出する様に窓６Ａが設けられている（工程（ｂ））。
前記窓６Ａの層間絶縁膜４は、酸素、四フッ化炭素などのガスを用いるドライエッチング手段によって選択的にエッチングされ、窓６Ｂがあけられている。ついで窓６Ｂから露出した第一導体層３を腐食することなく、感光樹脂層５のみを腐食するようなエッチング溶液を用いて感光樹脂層５が完全に除去される（工程（ｃ））。
【００３５】
さらに公知の写真食刻技術を用いて、第二導体層７を形成させ、第一導体層３との電気的接続が完全に行われる（工程（ｄ））。
３層以上の多層配線構造を形成する場合には、前記の工程を繰り返して行い各層を形成することができる。
【００３６】
次に表面保護膜８が形成される。この図の例では、この表面保護膜を前記感光性重合体組成物をスピンコート法にて塗布、乾燥し、所定部分に窓６Ｃを形成するパターンを描いたマスク上から光を照射した後アルカリ水溶液にて現像してパターンを形成し、加熱して樹脂膜とする。この樹脂膜は、導体層を外部からの応力、α線などから保護するものであり、得られる半導体装置は信頼性に優れる。なお、前記例において、層間絶縁膜を本発明の感光性樹脂組成物を用いて形成することも可能である。
【００３７】
【実施例】
以下、実施例により本発明を具体的に説明する。
実施例１  ポリアミド誘導体の合成
４，４'‐ジカルボキシジフェニルエーテル（ＯＢＢＡ）１０．３ｇをＮ，Ｎ‐ジメチルアセトアミド（ＤＭＡｃ）５０ｇに溶解し、氷冷下で塩化チオニルを８．６  ｇ加えた後、室温に戻し２時間反応を行った。ここにＤＭＡｃ  ５０  ｇに溶かした２，２‐ビス（３‐アミノ‐４‐ヒドロキシフェニル）ヘキサフルオロプロパン  １４．６ｇとピリジン５．７ｇを氷冷下で加え、さらに室温下で３０分かくはんした。この反応液を蒸留水に滴下し、沈殿物をろ別して集め、減圧乾燥することによって目的のポリアミド誘導体を得た。重量平均分子量は１４，５００であった。
【００３８】
感光特性評価
前記ポリアミド誘導体１００重量部に対し、放射線照射により酸を発生する化合物としてジメトキシアントラセンスルフォン酸ジフェニルヨードニウムを１０重量部、架橋剤として以下に示す構造のＢＨを３０重量部加え、Ｎ‐メチルピロリドンに溶解させた。
【化８】
0004288796.tif 000007
【００３９】
前記溶液をシリコンウエハ上にスピンコートして、乾燥膜厚２〜３mｍの塗膜を形成し、そののち干渉フィルターを介して、超高圧水銀灯を用いてｉ線（３６５ｎｍ）露光を行った。
露光後、１２０℃で５分間加熱し、テトラメチルアンモニウムヒドロキシドの２．３８％水溶液にて未露光部のシリコンウエハが露出するまで現像した後、水でリンスしたところ、解像度５mｍの良好なパターンを得ることができた。この時の露光量は２００ｍＪ／ｃｍ２であった。
【００４０】
実施例２
実施例１において用いるジカルボン酸をイソフタル酸に代えてポリアミド誘導体を合成し、以下同様に感光特性評価を行い、露光量３００ｍＪ／ｃｍ２で解像度６  mｍの良好なパターンが得られた。なお、ポリアミド誘導体の重量平均分子量は１５，０００であった。
【００４１】
実施例３
実施例１において用いるジカルボン酸をテレフタル酸とイソフタル酸の共重合にして用い、ポリアミド誘導体を合成し、以下同様に感光特性評価を行い、露光量２００ｍＪ／ｃｍ２で解像度５mｍの良好なパターンが得られた。なお、ポリアミド誘導体の重量平均分子量は１４，０００であった。
【００４２】
実施例４
実施例１において用いるジアミンを４，４'‐ジアミノ‐３，３'‐ジヒドロキシビフェニルに代えてポリアミド誘導体を合成し、以下同様に感光特性評価を行い、露光量２５０ｍＪ／ｃｍ２で解像度８mｍの良好なパターンが得られた。なお、ポリアミド誘導体の重量平均分子量は２０，０００であった。
【００４３】
実施例５
実施例１において用いる架橋剤を以下に示すＨＭに変えてポリアミド誘導体を合成し、以下同様に感光特性評価を行い、露光量２５０ｍＪ／ｃｍ２で解像度５mｍの良好なパターンが得られた。
【００４４】
【化９】
0004288796.tif 000008
【００４５】
比較例１
実施例１において架橋剤であるＢＨを添加せずに、以下同様に感光特性評価を行った。
その結果、現像後の塗膜に明確なコントラストが得られず、パターンを得ることができなかった。
【００４６】
比較例２
実施例１においてポリアミドに対し、放射線照射により酸を発生する化合物を添加せずに、以下同様に感光特性評価を行った。
その結果、現像後の塗膜に明確なコントラストが得られず、パターンを得ることができなかった。
【００４７】
比較例３
実施例１においてポリアミドに対し、架橋剤であるＢＨを０．１重量部添加し、以下同様に感光特性評価を行った。
その結果、露光部の硬化が不十分で明確なコントラストが得られず、良好なパターンを得ることができなかった。
【００４８】
【発明の効果】
本発明のネガ型感光性樹脂組成物は、感度、解像度および耐熱性に優れる。
また本発明のパターンの製造法によれば、前記組成物の使用により、感度、解像度および耐熱性に優れ、良好な形状のパターンが得られる。
また、本発明の電子部品は、良好な形状と特性のパターンを有することにより、信頼性の高いものである。
【図面の簡単な説明】
【図１】  多層配線構造の半導体装置の製造工程図である。
【符号の説明】
１…半導体基板、２…保護膜、３…第１導体層、４…層間絶縁膜層、５…感光樹脂層、６Ａ、６Ｂ、６Ｃ…窓、７…第２導体層、８…表面保護膜層。
【図１】
0004288796.tif 000011